(57)【要約】【課題】紙を基材とし、表面にはエンボス模様が施されていて、裏面に水性糊の塗布でガラス瓶に貼着される洗瓶性を有するラベルで、このエンボス模様が水性糊の塗布でも消えることのない洗瓶性に優れたエンボス模様付ラベル及びその製造方法の提供にある。【解決手段】紙基材１０の片面に、少なくともアルカリ可溶樹脂を主成分とするプレコート層１２、アルミニウム蒸着薄膜層１４、印刷用アンカーコート層１５、印刷インキ層１６が施されている洗瓶性に優れたラベルで、前記印刷インキ層１６面に、ＥＸアンカーコート層１８を介して溶融押出し樹脂層１９が積層され、該溶融押出し樹脂層１９にエンボス模様２０がクーリングロールにより施されている洗瓶性に優れたエンボス模様付ラベル１およびその製造方法とするものである。【選択図】図１
2006267819.tif 000002
【特許請求の範囲】
【請求項１】
紙基材の片面に、少なくともアルカリ可溶樹脂を主成分とするプレコート層を介して印刷インキ層が施されている洗瓶性に優れたラベルにおいて、前記印刷インキ層面に、アンカーコート層を介して溶融押出し樹脂層が積層され、該溶融押出し樹脂層にエンボス模様が施されていることを特徴とする洗瓶性に優れたエンボス模様付ラベル。
【請求項２】
上記溶融押出し樹脂層がアルカリ可溶性のアクリル樹脂であることを特徴とする請求項１記載の洗瓶性に優れたエンボス模様付ラベル。
【請求項３】
上記プレコート層と印刷インキ層との間にアルミニウム蒸着薄膜層が施されていることを特徴とする請求項１乃至２のいずれか１項記載の洗瓶性に優れたエンボス模様付ラベル。
【請求項４】
前記印刷インキ層は、ポリアミド樹脂とマレイン酸を含むインキからなることを特徴とする請求項１乃至３のいずれか１項記載の洗瓶性に優れたエンボス模様付ラベル。
【請求項５】
ウエブ状の紙基材の片面に、少なくともアルカリ可溶性アルカリ可溶樹脂を主成分とするプレコート層を介して印刷インキ層を形成し、表面にエンボス模様を施す洗瓶性に優れたエンボス模様付ラベルの製造方法であって、前記印刷インキ層面にアンカーコート層を介して溶融押出し法による溶融押出し樹脂層を形成し、表面にエンボス模様が刻設されているクーリングロールで冷却しながら前記  溶融押出し樹脂層にエンボス模様を施すことを特徴とする洗瓶性に優れたエンボス模様付ラベルの製造方法。
【請求項６】
前記溶融押出し樹脂層をアルカリ可溶性のアクリル樹脂とすることを特徴とする請求項５記載の洗瓶性に優れたエンボス模様付ラベルの製造方法。
【請求項７】
前記プレコート層と印刷インキ層との間にアルミニウム蒸着薄膜層を施すことを特徴とする請求項５乃至６のいずれか１項記載の洗瓶性に優れたエンボス模様付ラベルの製造方法。
【請求項８】
前記印刷インキ層をポリアミド樹脂とマレイン酸を含むインキで印刷することを特徴とする請求項５乃至７のいずれか１項記載の洗瓶性に優れたエンボス模様付ラベルの製造方法。
【発明の詳細な説明】
【技術分野】
【０００１】
本発明は、紙を基材とし、表面にエンボス模様を施したエンボス模様付ラベル及びその製造方法に関するものであり、特に、ビール瓶など回収して再使用される（リターナブル）容器の外側に貼着するもので、回収・再使用のための洗瓶に際し、剥離し易く、かつ再利用される所謂洗瓶性に優れたエンボス模様付ラベル及びその製造方法に関するものである。
【背景技術】
【０００２】
従来、商品名や内容説明などが印刷されたラベルの裏面にカゼイン系の接着剤が塗布され、日本酒、ビール、ワインなど瓶詰めされた瓶等容器の外側に、自動ラベラーなどの貼着機械を用いて貼り付けられているラベルが知られている。
【０００３】
上記ラベルのうち、表面の印刷部、例えば商品名等を浮き出たせることにより、その商品を目立たせたり、あるいは豪華さを強調して消費者に購買意欲を高めせしめるため、例えば、図３の側断面図に示すように、ラベル用紙（５０）の片面にアルミニウム薄膜（５２）を、接着剤層（５１）を介して貼着し、このアルミニウム薄膜（５２）上に適宜模様、商品名等を通常の印刷手段により印刷部（５３）を形成し、最後にその商品名等印刷部（５３）を、ラベル裏面よりエンボス加工することにより、その印刷部（５３）を浮きだたせたエンボスラベル（５）がある（例えば、特許文献１参照。）。
【０００４】
一方で、使用後消費者から回収された空き瓶は、そのラベル剥がしと洗瓶を兼ね、例えば、３％前後の水酸化ナトリウム水溶液（５０〜７０℃）の槽に浸漬、あるいはフラシ掛けによる洗浄が成され、さらに最終的には水洗浄されるものであり、このような瓶の回収・再使用における洗瓶に際し、貼着されているラベルが剥離され易いこと、およびこの３％前後の水酸化ナトリウム水溶液（５０〜７０℃）の槽に浸漬により、ラベルを構成している印刷インキ層やプレコート層、アルミニウム蒸着薄膜層、アンカーコート層等が紙基材から分離し易くし、その紙基材の古紙としての再生（リサイクル）が容易なことを含め、上記でいう「洗瓶性」を有するラベルが要求され、その洗瓶性に優れるラベルとしては、例えば、図４の側断面図に示すように、紙基材（１０）上にアルカリ可溶性の樹脂でなるプレコート層（１２）、アルミニウム蒸着薄膜層（１４）、印刷インキの接着性を高める印刷用アンカー層（１５）、印刷インキ層（１６）、ＯＰニスでなるオーバーコート層（１７）が順に積層されていて、その裏面にカゼインやでんぷん糊等水性糊を塗布してガラス瓶の胴部外側に貼着する洗瓶性に優れたラベル（６）がある（例えば、特許文献２参照。）。
【０００５】
以下に、上記先行技術文献を示す。
【特許文献１】実開平０２−２４８６９号公報
【特許文献２】特開平１１−２８２３５５号公報
【発明の開示】
【発明が解決しようとする課題】
【０００６】
しかし、上記従来のエンボスラベルの技術においては、回収された空き瓶の洗浄（アルカリ溶液への浸漬にる）に際し、この貼着されたエンボスラベルが剥離され易いようにするため、この貼着にでんぷん糊等を塗布するとラベル紙自体が伸びて（ふやけて）しまい、よって表面のエンボス模様が消えてしまうという問題点があった。
【０００７】
また、上記従来の洗瓶性に優れたラベルにおいても、たとえこの洗瓶性に優れたラベルにエンボス加工で表面にエンボス模様を施したとしても、上記のエンボスラベルの場合と同様に、裏面に塗布するでんぷん糊等でエンボス模様が消えてしまうという問題点があった。
【０００８】
本発明は、かかる従来技術の問題点を解決するものであり、その課題とするところは、紙を基材とし、その片面に少なくともアルカリ可溶樹脂を主成分とするプレコート層、印刷層が施され、その表面にはエンボス模様が施されていて、裏面にでんぷん等水性糊が塗布されてガラス瓶等に貼着される洗瓶性を有するラベルにおいて、裏面への水性糊の塗布でも消えることのないエンボス模様が施されている洗瓶性に優れたエンボス模様付ラベル及びその製造方法を提供することにある。
【課題を解決するための手段】
【０００９】
本発明に於いて上記課題を達成するために、まず請求項１の発明では、紙基材の片面に、少なくともアルカリ可溶樹脂を主成分とするプレコート層を介して印刷インキ層が施されている洗瓶性に優れたラベルにおいて、前記印刷インキ層面に、アンカーコート層を介して溶融押出し樹脂層が積層され、該溶融押出し樹脂層にエンボス模様が施されていることを特徴とする洗瓶性に優れたエンボス模様付ラベルとしたものである。
【００１０】
また、請求項２の発明では、上記溶融押出し樹脂層がアルカリ可溶性のアクリル樹脂であることを特徴とする請求項１記載の洗瓶性に優れたエンボス模様付ラベルとしたものである。
【００１１】
また、請求項３の発明では、上記プレコート層と印刷インキ層との間にアルミニウム蒸着薄膜層が施されていることを特徴とする請求項１乃至２のいずれか１項記載の洗瓶性に優れたエンボス模様付ラベルとしたものである。
【００１２】
また、請求項４の発明では、前記印刷インキ層は、ポリアミド樹脂とマレイン酸を含むインキからなることを特徴とする請求項１乃至３のいずれか１項記載の洗瓶性に優れたエンボス模様付ラベルとしたものである。
【００１３】
また、請求項５の発明では、ウエブ状の紙基材の片面に、少なくともアルカリ可溶性アルカリ可溶樹脂を主成分とするプレコート層を介して印刷インキ層を形成し、表面にエンボス模様を施す洗瓶性に優れたエンボス模様付ラベルの製造方法であって、前記印刷インキ層面にアンカーコート層を介して溶融押出し法による溶融押出し樹脂層を形成し、表面にエンボス模様が刻設されているクーリングロールで冷却しながら前記  溶融押出し樹脂層にエンボス模様を施すことを特徴とする洗瓶性に優れたエンボス模様付ラベルの製造方法としたものである。
【００１４】
また、請求項６の発明では、前記溶融押出し樹脂層をアルカリ可溶性のアクリル樹脂とすることを特徴とする請求項５記載の洗瓶性に優れたエンボス模様付ラベルの製造方法としたものである。
【００１５】
また、請求項７の発明では、前記プレコート層と印刷インキ層との間にアルミニウム蒸着薄膜層を施すことを特徴とする請求項５乃至６のいずれか１項記載の洗瓶性に優れたエンボス模様付ラベルの製造方法としたものである。
【００１６】
さらにまた、請求項８の発明では、前記印刷インキ層をポリアミド樹脂とマレイン酸を含むインキで印刷することを特徴とする請求項５乃至７のいずれか１項記載の洗瓶性に優
れたエンボス模様付ラベルの製造方法としたものである。
【００１７】
上記洗瓶性とは、回収された空き瓶を再使用するため、外面胴部に貼着されているラベルを剥がし、剥がされたラベルの紙基材を古紙として再利用（リサイクル）するにあたり、空き瓶をアルカリ溶液に浸漬した際に、瓶からラベルが剥がされ易く、かつこのアルカリ溶液でラベルを構成しているプレコート層や印刷層などが紙基材から分離し易いようにすることをいう。
【発明の効果】
【００１８】
本発明は以上の構成であるから、下記に示す如き効果がある。
【００１９】
即ち、上記請求項１に係る発明によれば、本発明に於いて上記課題を達成するために、紙基材の片面に、少なくともアルカリ可溶樹脂を主成分とするプレコート層を介して印刷インキ層が施されている洗瓶性に優れたラベルにおいて、前記印刷インキ層面に、アンカーコート層を介して溶融押出し樹脂層が積層され、該溶融押出し樹脂層にエンボス模様が施されているので、ガラス瓶等への貼着に際し、裏面に３％前後のアルカリ溶液への浸漬により剥がれ易くする水性糊を塗布しても、表面に施されたエンボス模様が消えるという問題のない洗瓶性に優れたエンボス模様付ラベルを提供できる効果がある。
【００２０】
また、上記請求項２に係る発明によれば、上記溶融押出し樹脂層の樹脂がアルカリ可溶性のアクリル樹脂であるので、ガラス瓶等からの剥離されたラベルの紙基材から３％前後のアルカリ溶液への浸漬により印刷インキ層等の分離が容易な洗瓶性を高める洗瓶性に優れたエンボス模様付ラベルとすることができる。
【００２１】
また、上記請求項３に係る発明によれば、上記プレコート層と印刷インキ層との間にアルミニウム蒸着薄膜層が施されていることによって、表面に施されたエンボス模様を浮き立たせる効果が付加され、よって商品を目立たせ、豪華さのある洗瓶性に優れたエンボス模様付ラベルとすることができる。
【００２２】
また、上記請求項４に係る発明によれば、上記印刷インキ層は、ポリアミド樹脂とマレイン酸を含むインキからなっていることによって、洗瓶で剥がされたラベルの紙基材を古紙として再利用（リサイクル）するにあたり、紙基材から印刷インキ層が分離し易くなり、洗瓶性に優れたエンボス模様付ラベルとすることができる。
【００２３】
また、上記請求項５に係る発明によれば、ウエブ状の紙基材の片面に、少なくともアルカリ可溶性アルカリ可溶樹脂を主成分とするプレコート層を介して印刷インキ層を形成し、表面にエンボス模様を施す洗瓶性に優れたエンボス模様付ラベルの製造方法において、前記印刷インキ層面にアンカーコート層を介して溶融押出し法による溶融押出し樹脂層を形成し、表面にエンボス模様が刻設されているクーリングロールで冷却しながら前記溶融押出し樹脂層にエンボス模様を施すことによって、エンボス加工に際するエネルギーの使用効率のよい洗瓶性に優れたエンボス模様付ラベルの製造方法とすることができ、かつシャープなエンボス模様を施すことのできる製造方法とすることができる。
【００２４】
また、上記請求項６に係る発明によれば、上記溶融押出し樹脂層の樹脂をアルカリ可溶性のアクリル樹脂とすることによって、ガラス瓶等からの剥離されたラベルの紙基材から３％前後のアルカリ溶液への浸漬により印刷インキ層等の分離を容易にし洗瓶性を高める洗瓶性に優れたエンボス模様付ラベルの製造方法とすることができる。
【００２５】
また、上記請求項７に係る発明によれば、上記プレコート層と印刷インキ層との間にアルミニウム蒸着薄膜層を施すことによって、表面に施されたエンボス模様を浮き立たせる
効果が付加され、よって商品を目立たせ、豪華さのある洗瓶性に優れたエンボス模様付ラベルの製造方法とすることができる。
【００２６】
さらにまた、上記請求項８に係る発明によれば、上記印刷インキ層をポリアミド樹脂とマレイン酸を含むインキで印刷することによって、洗瓶で剥がされたラベルの紙基材を古紙として再利用（リサイクル）するにあたり、紙基材から印刷インキ層が分離し易くなり、洗瓶性に優れたエンボス模様付ラベルの製造方法とすることができる。
【００２７】
従って本発明は、ビール瓶など回収して再使用されるリターナブル容器の外側に貼着するもので、その容器の回収・再使用のための洗瓶に際し、剥離し易くかつ古紙としての再利用（リサイクル）し易い所謂洗瓶性に優れたエンボス模様付ラベル及びその製造方法として、優れた実用上の効果を発揮するものである。
【発明を実施するための最良の形態】
【００２８】
以下本発明を実施するための最良の形態を図面を用いて詳細に説明する。
【００２９】
図１は、本発明の洗瓶性に優れたエンボス模様付ラベルの一事例を示す説明図であり、図２は、本発明の洗瓶性に優れたエンボス模様付ラベルの製造の一事例を示す説明図である。
【００３０】
本発明は、例えば、図１の側断面図に示すように、紙基材（１０）の片面に、アルカリ可溶性の樹脂を主体とし、さらに前記紙基材（１０）表面の目止めで光沢を施すプレコート層（１２）、金属光沢で豪華さなどを付与するアルミニウム蒸着薄膜層（１４）、印刷インキ層のための印刷用アンカーコート層（１５）、商品等を表す印刷インキ層（１６）、溶融押出し樹脂層の接着性を高めるためのＥＸ用アンカーコート層（１８）、最表面で印刷インキ層の保護を兼ねる溶融押出し樹脂層（１９）が順に積層されていて、この溶融押出し樹脂層（１９）上に、この溶融押出し樹脂層（１９）を冷却するクーリングロールによりエンボス模様（２０）が施された洗瓶性に優れたエンボス模様付ラベル（１）とその製造方法である。
【００３１】
そこでまず、上記請求項１に係る発明では、図１に示すように、印刷インキ層（１６）上にＥＸ用アンカーコート層（１８）を介して溶融押出し樹脂層（１９）が積層され、この溶融押出し樹脂層（１９）上にエンボス模様（２０）が施されている洗瓶性に優れたエンボス模様付ラベル（１）である。
【００３２】
このように、印刷インキ層（１６）面に、ＥＸ用アンカーコート層（１８）を介して溶融押出し樹脂層（１９）が積層されているので、溶融押出し樹脂層（１９）の密着性が確保され、この溶融押出し樹脂層（１９）にエンボス模様（２０）が施されているので、この洗瓶性に優れたエンボス模様付ラベル（１）をガラス瓶等へ貼着する際に、その裏面に洗瓶性を考慮した水性糊を塗布しても、溶融押出し樹脂層（１９）の表面に施されたエンボス模様（２０）が消えるという問題のないものとすることができる。
【００３３】
また、上記請求項２に係る発明は、例えば、図１に示すように、ＥＸ用アンカーコート層（１８）を介して積層される溶融押出し樹脂層（１９）がアルカリ可溶性のアクリル樹脂でなるものである。
【００３４】
このように、溶融押出し樹脂層（１９）をアルカリ可溶性のアクリル樹脂とすることによって、ガラス瓶等からの剥離された洗瓶性に優れたエンボス模様付ラベル（１）を３％前後のアルカリ溶液への浸漬によって、例えば、この溶融押出し樹脂層（１９）の下部にあるＥＸ用アンカーコート層（１８）、印刷インキ層（１６）、アルミニウム蒸着薄膜層
（１４）、プレコート層（１２）などが紙基材（１０）から分離され易くなり、よってより洗瓶性に優れたエンボス模様付ラベル（１）とすることができる。
【００３５】
また、上記請求項３に係る発明では、例えば、図１に示すように、プレコート層（１２）と印刷インキ層（１６）との間にアルミニウム蒸着薄膜層（１４）が施されている洗瓶性に優れたエンボス模様付ラベル（１）とするものである。
【００３６】
このように、印刷インキ層（１６）の下部に金属光沢を有するアルミニウム蒸着薄膜層（１４）が施されていることによって、表面に施されたエンボス模様（２０）を印刷インキ層（１６）の上に浮き立たせることができ、よって商品を目立たせ、豪華さで消費者の購買意欲を高める洗瓶性に優れたエンボス模様付ラベル（１）とすることができる。
【００３７】
また、上記請求項４に係る発明では、例えば、図１に示すように、印刷インキ層（１６）を、ポリアミド樹脂とマレイン酸を含むインキからなる洗瓶性に優れたエンボス模様付ラベル（１）とするものである。
【００３８】
このように、印刷インキ層（１６）をポリアミド樹脂とマレイン酸を含むインキからなるものとすることによって、洗瓶で剥がされたラベルの紙基材を古紙として再利用（リサイクル）するにあたり、紙基材（１０）から印刷インキ層（１６）が分離し易くなり、洗瓶性に優れたエンボス模様付ラベル（１）とすることができる。
【００３９】
また、上記請求項５に係る発明は、例えば、図１に示すような洗瓶性に優れたエンボス模様付ラベル（１）の製造方法であって、その製造に際し、例えば、図２の側面図に示すように、巻取り部（３５）から繰り出される、ウエブ状の紙基材にプレコート層、アルミニウム蒸着薄膜層、印刷用アンカーコート層、印刷インキ層、ＥＸ用アンカーコート層が順に施されているラベル材（２）のＥＸ用アンカーコート層面に溶融押出し樹脂（１９ａ）がＴ−ダイス（３２）より押し出され、表面にエンボス模様（図示せず）が刻設されているクーリングロール（３０）によって、ラベル材（２）に押し出された溶融押出し樹脂（１９ａ）を冷却しながらエンボス模様を施す（転写する）ようにしたものである。
【００４０】
このように、エンボス加工に際し、Ｔ−ダイ押出機（１００）の、表面にエンボス模様が刻設されているクーリングロール（３０）を用いることによって、Ｔ−ダイス（３２）から押し出された溶融押出し樹脂（１９ａ）の冷却をも兼ねているので、従来のエンボス加工と異なり、エネルギー使用効率のよい洗瓶性に優れたエンボス模様付ラベルのぜいぞう方法とすることができる。
【００４１】
また、上記請求項６に係る発明では、例えば、図１に示すように、溶融押出し樹脂層（１９）をアルカリ可溶性のアクリル樹脂とするもので、このように、最表面の溶融押出し樹脂層（１９）をアルカリ可溶性のアクリル樹脂とすることによって、Ｔ−ダイ押出機（１００）による溶融押し出しが可能で、かつガラス瓶等からの剥離された洗瓶性に優れたエンボス模様付ラベル（１）を３％前後のアルカリ溶液への浸漬によって、例えば、この溶融押出し樹脂層（１９）の下部にあるＥＸ用アンカーコート層（１８）、印刷インキ層（１６）、アルミニウム蒸着薄膜層（１４）、プレコート層（１２）などが紙基材（１０）から分離され易くなり、よってより洗瓶性に優れたエンボス模様付ラベル（１）の製造方法とすることができる。
【００４２】
また、上記請求項７に係る発明では、例えば、図１の側断面図に示すように、プレコート層（１２）と印刷インキ層（１６）との間、すなわち印刷インキ層（１６）の下部に金属光沢に優れるアルミニウム蒸着薄膜層（１４）を施す洗瓶性に優れたエンボス模様付ラベル（１）の製造方法としたものである。
【００４３】
このように、プレコート層（１２）と印刷インキ層（１６）との間、すなわち印刷インキ層（１６）の下部に金属光沢に優れるアルミニウム蒸着薄膜層（１４）を施すことによって、表面に施されたエンボス模様（２０）を浮き立たせる効果が付加され、よって商品を目立たせ、豪華さのある洗瓶性に優れたエンボス模様付ラベル（１）の製造方法とすることができる。
【００４４】
さらにまた、上記請求項８に係る発明では、例えば、図１の側断面図に示すように、印刷インキ層（１６）として、ポリアミド樹脂とマレイン酸を含むインキを用いることによって、洗瓶で剥がされたラベルの紙基材（１０）を古紙として再利用（リサイクル）するにあたり、紙基材（１０）から印刷インキ層（１６）を分離し易くする洗瓶性に優れたエンボス模様付ラベル（１）の製造方法とすることができる。
【００４５】
以下に、本発明の洗瓶性に優れたエンボス模様付ラベル（１）を構成する各層の材料や製法等について詳細に説明する。
【００４６】
まず、本発明の洗瓶性に優れたエンボス模様付ラベル（１）を構成する紙基材（１０）としては、水に浸漬したときの水中伸度が２．５以下で、坪量３０〜１００ｇ／ｍ2 程度の純白ロール紙などが好適に使用される。
【００４７】
また、上記紙基材（１０）に塗布するプレコート層（１２）としては、例えばメラミン樹脂、アルキッド樹脂、ポリフェノール樹脂、アクリル樹脂のいずれか、もしくはこれら樹脂の２種以上の混合でなる樹脂が用いられ、これら樹脂は、アルカリ可溶の樹脂でなり、キシレン、トルエンを主成分とした溶剤に溶解して塗布液とし、グラビア方式あるいはロールコート方式等でビールラベル原紙等紙基材（１０）の凹凸、ピンホール等の目止めも行うもので、塗布後の光沢度が６０°近傍で、５０°以上が必要である。
【００４８】
また、本発明の洗瓶性に優れたエンボス模様付ラベル（１）を構成するアルミニウム蒸着薄膜層（１４）は、一般的には、例えば、巻取り式真空蒸着機を用い、プレコート層（１２）が施されたウエブ状の紙基材（１０）に、１４００℃前後に加熱された蒸発源中のアルミニウムを真空度１０（−２乗）Ｐａ程度に保持された真空ドラム中で、３００〜１０００Åの膜厚で得られるものである。
【００４９】
上記アルミニウム蒸着薄膜層（１４）は、ビールラベル原紙等の紙基材（１０）の面に平滑で５０°以上の光沢度を有するプレコート層（１２）を介して設けられているので、膜面が平滑でピンホール等もなく、かつ金属光沢があり、この上の印刷用アンカーコート層（１５）を介して設けられる印刷インキ層（１６）に美粧性等を付与したデザイン効果のある洗瓶性に優れたエンボス模様付ラベル（１）とするものである。
【００５０】
また、上記アルミニウム蒸着薄膜層（１４）を保護し、その上に設ける印刷インキ層（１６）の接着性を高める印刷用アンカーコート層（１５）としては、アクリル樹脂、ポリエステル樹脂をトルエン、酢酸ブチル等の溶剤に溶解して塗布液とし、あるいは水性（エマルジョン）の塗布液とし、グラビア方式あるいはロールコート方式等で得ることができる。
【００５１】
また、最表面の溶融押出し樹脂層（１９）の密着性を高めるＥＸ用アンカーコート層（１８）としては、ポリエステルポリオールとイソシアネートとの混合物をバインダーとした塗布液をグラビア方式、あるいは押出しラミネート機にてインラインで塗工することもできる。
【００５２】
さらにまた、最表面を形成し、エンボス模様が形成される溶融押出し樹脂層（１９）としては、溶融押出しが可能で、洗瓶性を付与するアルカリ可溶樹脂であるアクリル樹脂が挙げられ、具体的には、例えば、アクリル樹脂：ディックサームＲＰ−１００（大日本インキ化学社製）などがあり、厚み２０μｍ程度に押し出され、冷却エンボス加工されてエンボス模様が形成される。
【００５３】
以上のように、本発明は、清酒やビールを収納するガラス瓶など回収して再使用されるリターナブル容器の外側に水性糊で貼着されるもので、そのリターナブル容器の回収・再使用のための洗瓶に際し、剥離し易くかつ古紙としての再利用（リサイクル）し易い所謂洗瓶性に優れたエンボス模様付ラベル及びその製造方法を提供するものである。
【図面の簡単な説明】
【００５４】
【図１】本発明の洗瓶性に優れたエンボス模様付ラベルの一実施の形態を側断面で表した説明図である。
【図２】本発明の洗瓶性に優れたエンボス模様付ラベルの製造方法の一実施の形態を側面で表した説明図である。
【図３】従来のエンボスラベルの一事例を側断面で表した説明図である。
【図４】従来の洗瓶性に優れたラベルの一事例を側断面で表した説明図である。
【符号の説明】
【００５５】
１‥‥洗瓶性に優れたエンボス模様付ラベル
２‥‥ラベル材
５‥‥エンボスラベル
６‥‥洗瓶性に優れたラベル
１０‥‥紙基材
１２‥‥プレコート槽
１４‥‥アルミニウム蒸着薄膜層
１５‥‥印刷用アンカーコート層
１６‥‥印刷インキ層
１７‥‥オーバーコート層
１８‥‥ＥＸアンカーコート層
１９‥‥溶融押出し樹脂層
２０‥‥エンボス模様
３０‥‥クーリングロール
３１‥‥プレスロール
３２‥‥Ｔ−ダイス
３３‥‥バックアップロール
３４‥‥スキージロール
３５‥‥巻取り部
５０‥‥ラベル用紙
５１‥‥接着剤層
５２‥‥アルミニウム薄膜
５３‥‥印刷部
１００‥‥Ｔ−ダイ押出機
【図１】
2006267819.tif 000003
【図２】
2006267819.tif 000004
【図３】
2006267819.tif 000005
【図４】
2006267819.tif 000006